(57)【要約】【課題】建築物、木製家具などに用いて天然藍の効用を活用するとともに建築物、木製家具などの品質の向上を図ることが可能な建材、家具材用の加工木材を実現する。【解決手段】原木から切り出し加工され、あるいは、さらに表面が仕上げ加工され、あるいはさらに表面に対して浮き彫り加工された建材、家具材用の木材を素材とし、その（全体の）表面部１０ａに、天然藍染めに使用される染料液中の藍の成分、または、天然藍染めに使用された染料液の廃液中の藍の成分が付着された加工木材１０を実現した。【選択図】      図２
0003107446.tif 000002
【実用新案登録請求の範囲】
【請求項１】
表面が仕上げ加工された建材、家具材用の木材の全面の表面部に、天然藍染めに使用される染料液中の藍の成分が付着されてなることを特徴とする建材、家具材用の加工木材。
【請求項２】
表面が仕上げ加工され、表面に対して浮き彫り加工された建材、家具材用の木材の全面の表面部に、天然藍染めに使用される染料液中の藍の成分が付着されてなることを特徴とする建材、家具材用の加工木材。
【請求項３】
表面が仕上げ加工された建材、家具材用の木材の少なくとも表面部に、天然藍染めに使用された染料液中の藍の色素が酸化された状態の藍の成分が付着されてなることを特徴とする建材、家具材用の加工木材。
【請求項４】
原木から切り出し加工された建材、家具材用の木材の少なくとも表面部に、天然藍染めに使用された染料液中の藍の色素が酸化された状態の藍の成分が付着されてなることを特徴とする建材、家具材用の加工木材。
【考案の詳細な説明】
【技術分野】
【０００１】
本考案は、建材、家具材用の加工木材に係り、特に藍液により表面処理された加工木材に関するもので、例えば建築物、木製家具用の板材、角材、丸材などに使用されるものである。
【背景技術】
【０００２】
藍染めは、染料に含まれる水に不溶性の藍の色素であるインジゴを還元して水に可溶性のロイコインジゴとし、これを布などの繊維の中に染み込ませ、繊維と結合させ、空気中で酸化させて藍色に変色させる技法である。インジゴを含む染料としては、天然の藍草、日本では蓼（タデ）科の蓼藍の乾燥葉を発酵させたすくも、またはすくもを造型乾燥させた藍玉の粉末化物などの天然の藍染料のほか、合成された化学インジゴ染料がある。
【０００３】
藍の色素（インジゴ）を還元させて染料液を製造する方法（藍建て）には、発酵させる方法と、還元剤（ソーダ灰、石灰など）を用いる方法がある。日本の伝統的な天然灰汁発酵建（てんねんあくはっこうだて）を使用した本藍染技法を用いる場合の藍建ては、藍瓶（染料液槽）の中にすくも、灰汁（アルカリ）、小麦ふすま（発酵の栄養源）などを入れてかき混ぜ、所定温度に保持して所定期間を経過させて発酵させ、すくもに含まれるインジゴを還元して水溶性にする。この藍建ての技法は、染料液の温度管理、撹拌など、高度の専門技術を必要とし、藍瓶のサイズなども限定されている。
【０００４】
このような理由により、従来は、長尺の木材（板材、棒材など）に天然藍染めを施す技法は開発されておらず、天然藍染めを施した建材、家具材用の加工木材の商品は見受けられなかった。
【０００５】
なお、特許文献１には、竹簾枕の一部（左右に２枚配置される側面板）として、瓢箪形の側面板（枕の高さ、奥行き程の小型サイズ）に藍染めを施した例が開示されている。
【０００６】
また、非特許文献１には、天然藍自体が有すると伝承されている効用および天然藍の成分の一部が有する効用（抗菌性）が化学的に実証されている点が開示されている。ここでは、天然藍の成分である「トリプタンスリン(Tryptanthrin)」は、アトピー性皮膚炎の治療に用いられている「硝酸ミコナゾール」より約６倍の抗菌性を有することが開示されている。
【０００７】
また、非特許文献２には、「トリプタンスリン(Tryptanthrin)」は、人体の皮膚に常駐する菌の一種でカビの仲間「マラセチア(Mallssezia)菌」が関与する皮膚疾患に有効であり、皮膚に対する刺激反応やアレルギー反応の問題を生じないことが開示されている。
【特許文献１】特開平８−１０３３５５号公報
【非特許文献１】熊澤健一  他（弘前大学北原晴男研究室）、“アトピー性皮膚炎治療薬の開発研究”、[online]、［平成１６年８月１日検索］、インターネット<URL : http://siva.cc.hirosaki-u.ac.jp/rika/kagaku/kitahara/dai5.html>
【非特許文献２】花田勝美、北原晴男、“藍の抽出成分、アトピーに効果”、[online]、２００４年４月２４日、Ｗｅｂ東奥・ニュース20040424.8、［平成１６年８月１日検索］、インターネット<URL : http://www.toonippo.co.jp/news-too/nto2004/0424/nto0424-8.asp>
【考案の開示】
【考案が解決しようとする課題】
【０００８】
本考案は、前記事情に鑑みてなされたもので、その目的とするところは、天然藍の成分が表面部に付着された実用的な加工木材を実現し、建築物、木製家具などに用いて天然藍の効用を活用するとともに品質の向上を図り得る建材、家具材用の加工木材を提供することにある。
【課題を解決するための手段】
【０００９】
請求項１の建材、家具材用の加工木材は、表面が仕上げ加工された建材、家具材用の木材の全面の表面部に、天然藍染めに使用される染料液中の藍の成分が付着され、藍の色素が付着されて酸化されていることを特徴とする。
【００１０】
請求項２の建材、家具材用の加工木材は、表面が仕上げ加工され、表面に対して浮き彫り加工された建材、家具材用の木材の全面の表面部に、天然藍染めに使用される染料液中の藍の成分が付着されてなることを特徴とする。
【００１１】
請求項３の建材、家具材用の加工木材は、表面が仕上げ加工された建材、家具材用の木材の少なくとも表面部に、天然藍染めに使用された染料液（例えば廃液）中の藍の色素が酸化された状態の藍の成分が付着されてなることを特徴とする。
【００１２】
請求項４の建材、家具材用の加工木材は、原木から切り出し加工された建材、家具材用の木材の少なくとも表面部に、天然藍染めに使用された染料液（例えば廃液）中の藍の色素が酸化された状態の藍の成分が付着されてなることを特徴とする。
【考案の効果】
【００１３】
請求項１の建材、家具材用の加工木材は、表面が仕上げ加工された建材、家具材用の木材を天然藍染めに使用される染料液で染めることで得られ、天然藍染めに使用される染料液中の藍の成分が付着され、藍の色素が付着されて酸化されている。
【００１４】
このような加工木材によれば、天然藍自体が有すると伝承されている効用（防虫性、防臭性、保湿性など）および化学的に実証されている効用（抗菌性など）を活用するとともに、建築物、木製家具などに使用した場合に品質の向上を期待できる。また、天然藍染めは化学薬品を使用していないので、本考案の加工木材を建築物、木製家具などに使用した場合に、人体に及ぼす化学アレルギーの心配もなく、むしろ、人体に直接に接する機会が多い箇所（例えば室内の床、壁など）などに使用した場合には、殺菌効果を期待できるなどの利点がある。
【００１５】
請求項２の建材、家具材用の加工木材は、表面が仕上げ加工され、表面に対して浮き彫り加工された建材、家具材用の木材を天然藍染めに使用される染料液で染めることで得られ、天然藍染めに使用される染料液中の藍の成分が付着され、藍の色素が付着されて酸化されている。
【００１６】
このような加工木材によれば、天然藍自体が有すると伝承されている効用（防虫性、防臭性、保湿性など）および化学的に実証されている効用（抗菌性など）を活用するとともに、建築物、木製家具などに使用した場合に品質の向上を期待できる。また、天然藍染めは化学薬品を使用していないので、本考案の加工木材を建築物、木製家具などに使用した場合に、人体に及ぼす化学アレルギーの心配もなく、むしろ、人体に直接に接する機会が多い箇所（例えば室内の床、壁など）などに使用した場合には、殺菌効果を期待できるなどの利点がある。しかも、浮き彫り加工された素材の木目が明瞭化され、木目模様が強調された高級感に溢れる藍染め木材が得られる。
【００１７】
請求項３の建材、家具材用の加工木材は、表面が仕上げ加工された建材、家具材用の木材に対して、天然藍染めに使用された染料液であって藍の色素が酸化された状態の染料液（例えば廃液）を用いて浸漬処理、または、減圧下での含浸注入処理、または、塗布処理することで得られる。
【００１８】
請求項４の建材、家具材用の加工木材は、原木から切り出し加工された建材、家具材用の木材に対して、天然藍染めに使用された染料液であって藍の色素が酸化された状態の染料液（例えば廃液）を用いて浸漬処理、または、減圧下での含浸注入処理、または、塗布処理することで得られる。
【００１９】
請求項３および請求項４において、浸漬処理の場合には、藍の成分が木材の表面部の全面に付着し、含浸注入処理の場合には、藍の成分が木材の表面部から芯部付近まで付着し、塗布処理の場合には、藍の成分が木材の表面部の少なくとも一部に付着されている。
【００２０】
この際、例えば１．８ｍ〜５ｍの長尺状の木材に対しても、藍液により表面処理された加工木材を効率良く生産することが可能になる。また、廃液を有効に活用すれば、コストダウンが可能であり、廃液自体の色に近い表面色の木材が得られ、廃液を塗料の代用として使用することができる。請求項４では、原木から切り出し加工された木材をそのまま表面処理することにより、さらに低価格で加工木材を実現することができる。
【考案を実施するための最良の形態】
【００２１】
以下、図面を参照して本考案の実施形態を説明する。
【００２２】
本願考案者は、天然藍自体が有する効用に着目し、藍液により表面処理された建材、家具材用の加工木材を実現した。ここで、建材、家具材用の加工木材とは、原木から切り出し加工されたもの、さらに、表面がカンナ、サンドペーパーなどにより超仕上げ加工されたもの、さらに、表面がワイヤブラシなどにより浮き彫り加工されたものを含み、長さが例えば４５ｃｍ以上の板材、角材、丸材などあり、その一部に他の木材と連結するための溝、凸条、穴、突起などが形成されているものも含む。
【００２３】
また、藍液による表面処理とは、加工木材の表面部に、天然藍の成分（一部の効能は化学的に実証されている。）を付着させたものであり、天然藍の染料の分子と加工木材の表面部の繊維質の部分の分子との結合力で天然藍の色素を染着させたものも含む。また、前記表面部とは、表面および表面近傍（表面処理の条件とか加工木材の材質などに依存する）の深さ領域である。
【００２４】
このような構造を有する建材、家具材用の加工木材は、木造建築物、木製家具などに適用して極めて効果的であり、実用的である。
【００２５】
＜第１の実施形態＞
図１は、本考案の建材、家具材用の加工木材の第１の実施形態を概略的に示す斜視図である。図２は、図１の板材の断面を概略的に示す。
【００２６】
図１および図２中に示す加工木材１０は、原木から切り出し加工され、表面がカンナ、サンドペーパーなどにより超仕上げ加工された板材の表面部１０ａが天然藍染めに使用される藍液により処理された板材である。
【００２７】
加工木材の種類は、杉、松、檜、樫、桐、楓、栗など任意であるが、繊維質部分との染着が容易、かつ、安定である比較的柔らかい材質のものが好ましい。本考案者の実験によれば、加工木材の堅い節目の部分とか、油性が高い部分とか、油性が高い材質の加工木材に対する染着力は弱く、杉は檜や樫に比べて染着力が強いことが判明している。また、加工木材の形状は、板材に限らず、角材、丸材のような棒材、その他の形状でもよい。
【００２８】
本例の加工木材を得るための表面処理方法（第１の表面処理方法）は、天然藍染めに使用される染料液中に仕上げ加工された木材を短時間浸漬して取り出す。この際、その後に水洗いを１回行う場合、あるいは、浸漬・水洗い処理を所望回数繰り返す（洗い込み）場合、あるいは、浸漬後に水洗いを行わない場合がある。なお、染料液中に仕上げ加工された木材を浸漬する場合の浸漬時間は、乾燥処理後における加工木材１０の反り、水分量の規格に適合することを考慮すると、１分間程度が適当であった。
【００２９】
このような第１の表面処理方法は、浸漬と水洗いを所望回数繰り返すことにより、天然藍染めに独特の風合いによる高級感が得られるという利点があるが、かなりの手作業を要するので、少量生産に向いている。また、天然藍染めは、化学染料を用いた藍染めに比べて、色落ち、色褪せ、変色、他の接触物への色の転移などが少なく、これらの効果も得られる。特に、超仕上げ加工後の板材の表面がワイヤブラシなどにより浮き彫り加工されて素材の木目が明瞭化された木材に、天然藍染め加工を適用した場合には、木目模様が強調された高級感に溢れる藍染め木材が得られる。
【００３０】
なお、天然灰汁発酵建を使用した本藍染技法を用いる場合には、藍染が可能な木材の寸法に制限がある。即ち、現在の藍瓶（染料液槽）は、温度管理などが可能な染料液の深さに制約があり、深さ方向の中間領域の染料液を使用するなどの理由から、中間領域の染料液中に木材全体を浸漬することが可能な木材寸法は約１ｍ以下である。したがって、約１ｍ〜約１．８ｍの長尺状の木材は、木材の一端側から途中までを中間領域の染料液中に短時間浸漬する処理と木材の他端側から中間領域の染料液中に短時間浸漬する処理の２回に分けて実施する必要がある。このように２回に分けて浸漬処理を行った場合には、木材の長さ方向の中間部分に視認可能な痕跡として染めむらが残る。
【００３１】
＜第２の実施形態＞
第２の実施形態は、前記した第１の実施形態と比べて、仕上げ加工された木材が別の第２の表面処理方法により表面処理されている点が異なり、その他は同じであるので、第１の実施形態の図面を参照する。
【００３２】
上記第２の表面処理方法は、天然藍染めに使用された染料液（藍の色素が酸化された状態の染料液、例えば廃液）中に加工木材を短時間浸漬して取り出す。この際、その後に水洗いを行う場合、水洗いを行わない場合がある。また、天然藍染めに使用された染料液を例えば真空タンクを用いた減圧下で加工木材に含浸注入してもよい。
【００３３】
このような第２の表面処理方法は、天然藍染めに際して、布などの藍染めに使用した後に発生する大量の廃液（従来は廃棄処分していた）を回収し、有効に活用するものである。
【００３４】
廃液を用いた浸漬処理の場合には、藍の成分が木材の表面部の全面に付着し、含浸注入処理の場合には、藍の成分が木材の表面部から芯部付近まで付着し、塗布処理の場合には、藍の成分が木材の表面部の少なくとも一部に付着されている。
【００３５】
この際、例えば１．８ｍ〜５ｍの長尺状の木材に対しても、藍液により表面処理された加工木材を効率良く生産することが可能になる。また、廃液を有効に活用すれば、コストダウンが可能であり、廃液自体の色に近い表面色の木材が得られ、廃液を塗料の代用として使用することができる。
【００３６】
浸漬処理を行う場合には、天然藍染めに使用された染料液の廃液を大量に回収して所望の間口、深さを有する（例えば間口が広くて浅い）容器内に収容することにより、廃液中に長尺状の木材を容易に浸漬できるので、藍液により表面処理された加工木材を効率良く低価格で生産することが可能になる。また、廃液を利用しているので、廃液自体の色に近い例えばうす茶色の表面色の木材が得られ、廃液を塗料の代用として使用することができる。なお、染料液の廃液中に加工木材を浸漬する場合、乾燥処理後における加工木材の反り、水分量の規格に適合することを考慮すると、浸漬時間は、常温において１分間程度が適当であった。
【００３７】
含浸注入処理の場合には、藍の成分が木材の表面部から芯部付近まで付着し、塗布処理の場合には、藍の成分が木材の表面部の少なくとも一部に付着されている。
【００３８】
上記したような第２の表面処理方法によれば、例えば１．８ｍ〜５ｍの長尺状の木材に対しても、藍液により表面処理された加工木材を効率良く生産することが可能になる。また、廃液を有効に活用すれば、コストダウンが可能であり、廃液自体の色に近い表面色の木材が得られ、廃液を塗料の代用として使用することができる。
【００３９】
＜第３の実施形態＞
第３の実施形態は、前記した第１の実施形態と比べて、仕上げ加工された木材がさらに別の第３の表面処理方法により表面処理されている点が異なり、その他は同じであるので、第１の実施形態の図面を参照する。上記第３の表面処理方法は、天然藍染めに使用された染料液の廃液を加工木材に塗布する。
【００４０】
このような第３の表面処理方法は、前記した第２の表面処理方法のような浸漬処理あるいは含浸注入処理と比較し、特別の設備を必要とせず、短尺の板材、角材などに簡単に表面処理する場合に適している。また、廃液を用いて塗布するので廃液自体の色に近い表面色の加工木材が得られ、廃液を塗料の代用として有効に使用することができる。
【００４１】
なお、原木から切り出し加工された木材をそのまま前記した第２または第３の表面処理方法により表面処理した場合には、必要とする工数が少ないので、加工木材を低価格で実現できる。また、前記した第１または第２の表面処理方法は、加工木材のほぼ全面に処理が施されるが、第３の表面処理方法は、塗布処理を行うので、木材の任意の面に部分的に表面処理を施すことが可能である。
【００４２】
上記したような＜第１の実施形態＞〜＜第３の実施形態＞のいずれかの構造を有する加工木材を建材として用いる場合は、下地材（土台など）、構造材（柱、大引など）、室内（収納室も含む）用の仕上げ材（床材、天井材、壁材、腰板など）、室外用の仕上げ材（外壁など）などに用いることができ、家具材として用いる場合は、タンス、クローゼット、椅子、テーブル、米びつなどの木製家具に用いることができる。
【００４３】
上記したような第１〜第３の実施形態で説明したような建材、家具材用の加工木材１０によれば、（全面または少なくとも一面の）表面部１０ａに、天然藍の成分（例えば「トリプタンスリン」など）を付着させているので、天然藍の成分が有すると伝承されている効用（防虫性、防臭性、保湿性、保温性、温度変化耐性、繊維の強度増加など）および化学的に実証されている効用（抗菌性など）を活用し、建築物、木製家具等に適用した場合に品質を向上をさせることを期待することができる。また、藍液により表面処理された加工木材は、日光堅牢性、不燃性、耐久性の面でも優れた特性を発揮させることを期待することができる。
【００４４】
前記「トリプタンスリン」は、抗菌性を有し、皮膚に対する刺激反応やアレルギー反応の問題を生じない。したがって、天然藍染めの染液を用いた本考案の加工木材を、建築物、木製家具などの利用者の人体の肌に時々直接に接する機会が多い箇所（例えば室内の床、壁など）など用いる室内用の仕上げ材に適用した場合には、皮膚疾患（あせも、かぶれ、水虫予防など）に対する殺菌作用、炎症沈静作用を期待することができる。また、化学薬品を使用しない天然藍染めの染液を用いた本考案の加工木材を木造建築物、木製家具などに適用した場合には、化学的な塵が発生するおそれがないので、人体に及ぼす化学アレルギーの心配もない。
【００４５】
さらに、前記したような表面処理が施されて低価格で実現された角材を、例えば図３に示すように建築物の土台３１、柱３２、大引３３などに用いた場合には、前述した防虫性により建築物の寿命を長持ちさせることを期待することができる。なお、図３中、３４はコンクリート製土台、３５は玉石である。
【００４６】
＜第４の実施形態＞
第１〜第３の実施形態の加工木材の表面を保護膜でコーティングしておくことにより、前記した加工木材の効果を長持ちさせ、他の物体との接触による色落ちを防止する効果が得られる。上記保護膜の一例として、無色で透明性の高い天然樹脂塗料を用いたコーティング材が適当である。このコーティング材の成分は、例えば、ミツロウワックス、植物油、溶剤、無機顔料、ヒノキチオール等である。
【図面の簡単な説明】
【００４７】
【図１】本考案の建材、家具材用の加工木材の一例を概略的に示す斜視図。
【図２】図１の板材を概略的に示す断面図。
【図３】本考案の建材、家具材用の加工木材の他の例に係る角材を使用した建築物の一部を概略的に示す側面図。
【符号の説明】
【００４８】
１０…加工板材、１０ａ…表面部。
【図１】
0003107446.tif 000003
【図２】
0003107446.tif 000004
【図３】
0003107446.tif 000005